(57)【特許請求の範囲】
【請求項１】
厚さ０．０２０〜０．３００ｍｍの寸法範囲で、（質量％で表して）Ａｌ４．８〜５．５％、Ｃｒ１９〜２２％、添加物のＳｉ０．０５〜０．５％、Ｍｎ０．００５〜０．５％、Ｙ０．０３〜０．１％、Ｚｒ０．０２〜０．０８％、Ｈｆ０．０２〜０．１％、Ｃ０．００３〜０．０２０％、Ｎ最大０．０１％、Ｓ最大０．０１％、Ｃｕ最大０．５％、Ｍｇ０．０００１〜０．０３％、Ｃａ０．０００１〜０．０２％、Ｐ０．０１０〜０．０２５％、残り鉄及び通常の製錬による不純物を有する、ヒートエレメント用のシートとして使用するための、鉄−クロム−アルミニウム合金。
【請求項２】
Ｍｇ０．０００１〜０．０２％（質量％で表す）を有する、請求項１に記載の合金。
【請求項３】
Ｍｇ０．０００２〜０．０１％（質量％で表す）を有する、請求項１または２に記載の合金。
【請求項４】
Ｃａ０．０００２〜０．０１％（質量％で表す）を有する、請求項１から３までのいずれか１項記載の合金。
【請求項５】
Ｐ０．０１０〜０．０２２％（質量％で表す）を有する、請求項１から４までのいずれか１項記載の合金。
【請求項６】
Ｙは、元素Ｓｃ及び／又はＬａ及び／又はセリウムの少なくとも１種により完全に置き換えられる、請求項１から５までのいずれか１項記載の合金。
【請求項７】
Ｙは、元素Ｓｃ及び／又はＬａ及び／又はセリウムの少なくとも１種０．０２〜０．１０％（質量％で表す）によりに部分的に置き換えられる、請求項１から５までのいずれか１項記載の合金。
【請求項８】
Ｈｆは、元素Ｓｃ及び／又はＴｉ及び／又はＶ及び／又はＮｂ及び／又はＴａ及び／又はＬａ及び／又はセリウムの少なくとも１種により完全に置き換えられる、請求項１から７までのいずれか１項記載の合金。
【請求項９】
Ｈｆは、元素Ｓｃ及び／又はＴｉ及び／又はＶ及び／又はＮｂ及び／又はＴａ及び／又はＬａ及び／又はセリウムの少なくとも１種０．０１〜０．１％（質量％で表す）により部分的に置き換えられる、請求項１から７までのいずれか１項記載の合金。
【請求項１０】
Ｎ最大０．０１％及びＳ最大０．００５％（質量％で表す）を有する、請求項１から９までのいずれか１項記載の合金。
【請求項１１】
Ｎ最大０．０１％及びＳ最大０．００３％（質量％で表す）を有する、請求項１から１０までのいずれか１項記載の合金。
【請求項１２】
更に、ニッケル最大０．５％、Ｍｏ最大０．１％及び／又はＷ０．１％（質量％で表す）を有する、請求項１から１１までのいずれか１項記載の合金。
【請求項１３】
電気的に加熱可能なヒートエレメントにおいてシートとして使用するための、請求項１から１２までのいずれか１項記載の合金。
【請求項１４】
２０〜２００μｍの厚さを有するヒートコンダクタにおいてシートとして使用するための、請求項１から１２までのいずれか１項記載の合金。
【請求項１５】
２０〜１００μｍの厚さを有するヒートコンダクタにおいてシートとして使用するための、請求項１から１２までのいずれか１項記載の合金。
【請求項１６】
調理面、特にガラスセラミック調理面で使用するためのヒートコンダクタシートとしての、請求項１から１２までのいずれか１項記載の合金。
【請求項１７】
加熱可能な金属性の排気ガス触媒でのキャリアシートとしての、請求項１から１２までのいずれか１項記載の合金。
【請求項１８】
燃料電池中のシートとしての、請求項１から１２までのいずれか１項記載の合金。
【発明の詳細な説明】
【技術分野】
【０００１】
本発明は、長い寿命及び耐熱性のわずかな変化を示す、溶融冶金により製造された鉄−クロム−アルミニウム合金の使用に関する。
【０００２】
この種の合金は、電気的ヒートエレメント 及び触媒担体の製造のために使用される。この材料は、高温（例えば１４００℃まで）で分解から保護する緻密で固着する酸化アルミニウム層を形成する。この保護は、例えば"Ralf Buergel, Handbuch der Hochtemperatur-Werkstofftechnik, Vieweg Verlag, Braunschweig 1998"の第２７４頁以降に記載されているように、いわゆる反応性の元素、例えばＣａ、Ｃｅ、Ｌａ、Ｙ、Ｚｒ、Ｈｆ、Ｔｉ、Ｎｂ、Ｖの添加により改善され、前記元素は特に前記酸化物層の付着性を改善し及び／又は前記の層成長を減少させる。
【０００３】
この酸化アルミニウム層は、前記金属材料を急速な酸化から保護する。この場合、前記層は、極めてゆっくりではあるが、それ自体成長する。この成長は前記材料のアルミニウム含有量を消費しながら行われる。アルミニウムがもはや存在しなくなると、他の酸化物（酸化クロム及び酸化鉄）が成長し、前記材料の金属含有量は極めて急速に消費され、前記材料は破壊性の腐食によって破損してしまう。この破損するまでの時間が寿命として定義される。前記アルミニウム含有量を高めることが前記寿命を延長する。
【０００４】
WO 02/20197によって、特にヒートコンダクタエレメントとして使用するためのフェライトのステンレススチール合金は公知となっている。前記合金は、（質量％で表して）Ｃ０．０２％未満、Ｓｉ≦０．５％、Ｍｎ≦０．２％、Ｃｒ１０．０〜４０．０％、Ｎｉ≦０．６％、Ｃｕ≦０．０１％、Ａｌ２．０〜１０．０％、反応性の元素、例えばＳｃ、Ｙ、Ｌａ、Ｃｅ、Ｔｉ、Ｚｒ、Ｈｆ、Ｖ、Ｎｂ、Ｔａのグループからなる１種又は数種の元素０．１〜１．０％の含有量、残り鉄並びに不可避な不純物を有する、粉末冶金により製造されたＦｅＣｒＡｌ合金により形成される。
【０００５】
DE-A 199 28 842では、（質量％で表して）Ｃｒ１６〜２２％、Ａｌ６〜１０％、Ｓｉ０．０２〜１．０％、Ｍｎ最大０．５％、Ｈｆ０．０２〜０．１％、Ｙ０．０２〜０．１％、Ｍｇ０．００１〜０．０１％、Ｔｉ最大０．０２％、Ｚｒ最大０．０３％、ＳＥ最大０．０２％、Ｓｒ最大０．１％、Ｃａ最大０．１％、Ｃｕ最大０．５％、Ｖ最大０．１％、Ｔａ最大０．１％、Ｎｂ最大０．１％、Ｃ最大０．０３％、Ｎ最大０．０１％、Ｂ最大０．０１％、残り鉄並びに精錬による不純物を有する合金が、排気ガス触媒用の担体シートとして、ヒートコンダクタとして並びに工業用炉製造及びガスバーナーにおける部材として使用する目的で記載されている。
【０００６】
EP-B 0 387 670では、（質量％で表して）Ｃｒ２０〜２５％、Ａｌ５〜８％、イットリウム０．０３〜０．０８％、窒素０．００４〜０．００８％、炭素０．０２０〜０．０４０％並びにほぼ同じ部分でのＴｉ０．０３５〜０．０７％及びジルコニウム０．０３５〜０．０７％、及びリン最大０．０１％、マグネシウム最大０．０１％、マンガン最大０．５％、硫黄最大０．００５％、残り鉄を有する合金が記載され、その際、Ｔｉ及びＺｒの含有量の合計は、Ｃ及びＮ並びに精錬による不純物の含有量のパーセントで示す合計の１．７５〜３．５％倍大きい。Ｔｉ及びＺｒは、完全に又は部分的にハフニウム及び／又はタンタル又はバナジウムで置き換えられていてもよい。
【０００７】
EP-B 0 290 719では、（質量％で表して）Ｃｒ１２〜３０％、Ａｌ３．５〜８％、炭素０．００８〜０．１０％、ケイ素最大０．８％、マンガン０．１０〜０．４％、リン最大０．０３５％、硫黄最大０．０２０％、モリブデン０．１〜１．０％、ニッケル最大１％、及び添加物のジルコニウム０．０１０〜１．０％、チタン０．００３〜０．３％及び窒素０．００３〜０．３％、カリウム＋マグネシウム０．００５〜０．０５％並びに希土類金属０．００３〜０．８０％、ニオブ０．５％、残り鉄及び随伴元素を有する合金が記載され、前記合金は例えば電気的に加熱される炉用のヒーターエレメント用のワイヤとして及び熱的負荷がかかる部材用の構築材料として並びに触媒担体の製造のためのシートとして使用される。
【０００８】
US 4,277,374では、（質量％で表して）クロム２６％まで、アルミニウム１〜８％、ハフニウム０．０２〜２％、イットリウム０．３％まで、炭素０．１％まで、ケイ素２％まで、残り鉄を有し、クロム１２〜２２％及びアルミニウム３〜６％の有利な範囲を有する合金が記載され、前記合金は触媒担体の製造のためのシートとして使用される。
【０００９】
US-A 4,414,023により、（質量％で表して）Ｃｒ８．０〜２５．０％、Ａｌ３．０〜８．０％、希土類金属０．００２〜０．０６％、Ｓｉ最大４．０％、Ｍｎ０．０６〜１．０％、Ｔｉ０．０３５〜０．０７％、Ｚｒ０．０３５〜０．０７％を不可避な不純物を含めて有する鋼は公知となっている。
【００１０】
鉄−クロム−アルミニウム合金の寿命の詳細なモデルは、I. Gurrappa, S. Weinbruch, D. Naumenko, W. J. Quadakkers著, Materials and Corrosions 51 (2000)の論文、第２２４頁〜第２３５頁に記載されている。そこには、鉄−クロム−アルミニウム合金の寿命がアルミニウム含有量及び試料形状に依存し、その際、この式において、可能な剥離はまだ考慮されていないモデルが説明されている。
【００１１】
【数１】
0005409390.tif 000002
ｔB＝寿命、これは酸化アルミニウムとは異なる酸化物が生じるまでの時間として定義される
Ｃ0＝酸化の開始時のアルミニウム濃度
ＣB＝酸化アルミニウムとは異なる酸化物が生じる際のアルミニウム濃度
ρ＝金属合金の固有の密度
ｋ＝酸化速度定数
ｎ＝酸化速度指数。
【００１２】
剥離を考慮した場合に、厚さｄ（ｆ≒ｄ）を有する無限の幅及び長さの平らな試料について次の式が生じる：
【数２】
0005409390.tif 000003
その際、Δｍ*は、剥離が始まる際の臨界的重量変化である。
【００１３】
両方の式は、前記寿命がアルミニウム含有量の減少及び大きな表面積対体積比（又は小さな試料厚さ）と共に低下することを表している。
【００１４】
これは、約２０μｍ〜約３００μｍの寸法範囲の薄いシートを前記適用のために使用しなければならない場合に重要である。
【００１５】
薄いシート（例えば１又は数ミリメートルの範囲内の幅で約２０〜３００μｍの厚さ）からなるヒートコンダクタは、大きな表面積対体積比により特徴付けられる。加熱を急速に可視化しかつガスコンロと同じような急速な加熱を達成するために、これは、例えばガラスセラミック面において使用されるヒートコンダクタの場合に要求されるような早い加熱時間及び冷却時間を達成できる場合に有利である。同時に、この大きな表面積対体積比は、前記ヒートコンダクタの寿命のためには不利である。
【００１６】
ヒートコンダクタとして合金を使用する場合に、熱抵抗の挙動も考慮しなければならない。前記ヒートコンダクタには、一般に定電圧が印加される。この抵抗が前記ヒートエレメント の寿命の推移において一定にとどまる場合、電流及び前記ヒートエレメントの性能も変化しない。
【００１７】
しかしながら、上記のような現象に基づき、アルミニウムが持続的に消費される場合には該当しない。アルミニウムの消費によって、材料の電気抵抗率は低下する。これは、しかしながら、金属マトリックスから原子が除去されることにより生じ、つまり断面積が減少し、これは結果として抵抗の増加となる（Harald Pfeifer, Hans Thomas, Zunderfeste Legierungen, Springer Verlag, Berlin/Goettingen/Heidelberg/ 1963 p. 111も参照）。更に、前記酸化物層の成長の際の応力により及び前記ヒートコンダクタの加熱及び冷却時に金属と酸化物との間の異なる熱膨張係数による応力により更に応力が生じ、前記応力はシートの変形及びひいては寸法変化を生じさせることがある（H. Echsler, H. Hattendorf, L. Singheiser, WJ. Quadakkers著, Oxidation behaviour of Fe-Cr-Al alloys during resistance and furnace heating, Materials and Corrosion 57 (2006) 115 - 121も参照）。寸法変化と抵抗率の変化との相互作用に応じて、利用時間の経過においてヒートコンダクタの熱抵抗の増加又は減少が生じることがある。
【００１８】
鉄−クロム−アルミニウム合金からなるワイヤの場合に、一般に時間と共に熱抵抗の増加が観察され（Harald Pfeifer, Hans Thomas, Zunderfeste Legierungen, Springer Verlag, Berlin/Goettingen/Heidelberg/ 1963 Seite 112）、鉄−クロム−アルミニウム合金のシートの形のヒートコンダクタの場合に、一般に時間と共に熱抵抗の低下が観察される（図１）。
【００１９】
前記熱抵抗Ｒwが時間の経過において増加する場合、Ｐ＝Ｕ・Ｉ＝Ｕ2／Ｒwにより計算される効率Ｐは、それにより製造されたヒートエレメント に関して一定に保持された電圧の場合に低下する。ヒートエレメント に関する効率が低下すると共に、ヒートエレメント の温度も低下する。前記ヒートコンダクタの寿命及びそれによりヒートエレメント の寿命は延長される。もちろん、ヒートエレメント について前記の効率についてしばしば下限値が存在し、前記の効果は寿命延長のために利用できない。それに対して熱抵抗Ｒwは時間の経過において低下する場合、前記効率Ｐはヒートエレメント に関する一定に保持された電圧の場合に増加する。効率が増加すると共に、前記温度も上昇し、それによりヒートコンダクタ又はヒートエレメント の寿命は短縮される。時間に依存する熱抵抗の相違は、ゼロを中心に狭い限定された範囲内に保持されるのが好ましい。
【００２０】
寿命及び熱抵抗の挙動は、例えば促進寿命試験において測定することができる。この試験は例えばHarald Pfeifer, Hans Thomas著, Zunderfeste Legierungen, Springer Verlag, Berlin/Goettingen/Heidelberg/ 1963 p. 113に記載されている。前記試験は、１２０ｓの切替周期で、一定の温度で、直径０．４ｍｍのコイル状に成形されたワイヤに関して実施される。試験温度として、１２００℃又は１０５０℃が提案される。この場合に薄いシートの挙動が問題となるため、前記試験は次のように変更した：厚さ５０μｍ及び幅６ｍｍのシートテープを２つのリード部の間に取り付け、電圧の印加により１０５０℃まで加熱した。１０５０℃への加熱は、それぞれ１５秒間行い、次いで電流の供給を５秒間中断した。寿命の終わりの時点で、前記シートは残りの断面が溶断されることにより破損した。この温度を寿命の間に高温計で自動的に測定し、プログラム制御によって場合により目標温度に修正した。
【００２１】
前記寿命の尺度として燃焼期間を利用するこの燃焼期間又は燃焼時間は試料が加熱される時間の合計である。前記燃焼期間は、この場合、試料が破損するまでの時間であり、燃焼時間は試験の間に経過する時間である。次の全ての図及び表中では、燃焼期間又は燃焼時間は、参照試料の燃焼期間に対して％で示す相対値として記載し、比燃焼期間又は比燃焼時間として表す。
【００２２】
Ｙ、Ｚｒ、Ｔｉ、Ｈｆ、Ｃｅ、Ｌａ、Ｎｂ、Ｖ等のわずかな添加がＦｅＣｒＡｌ合金の寿命に著しく影響を及ぼすことは上記の先行技術から公知である。
【００２３】
市場からは、前記合金のより長い寿命及びより高い使用温度を満たす製品に関する高い要求がなされている。
【００２４】
本発明の根底をなす課題は、今まで使用された鉄−クロム−アルミニウム合金よりも高い寿命を示し、同時に適用温度で、特に規定された寸法範囲でのシートとしての適用の際に、時間の経過における熱抵抗のわずかな変化を示す、具体的な適用分野のための鉄−クロム−アルミニウム合金を提供することであった。
【００２５】
前記課題は、厚さ０．０２０〜０．３００ｍｍの寸法範囲で、（質量％で表して）Ａｌ４．５〜６．５％、Ｃｒ１６〜２４％、添加物のＳｉ０．０５〜０．７％、Ｍｎ０．００１〜０．５％、Ｙ０．０２〜０．１％、Ｚｒ０．０２〜０．１％、Ｈｆ０．０２〜０．１％、Ｃ０．００３〜０．０２０％、Ｎ最大０．０３％、Ｓ最大０．０１％、Ｃｕ最大０．５％、残り鉄及び通常の製錬による不純物を有する、ヒートエレメント 用のシートとしての、より高い寿命及び熱抵抗のよりわずかな変化を有する鉄−クロム−アルミニウム合金の使用により解決される。
【００２６】
この使用対象の有利な実施態様は、引用形式請求項に記載されている。
【００２７】
更に、シートの形の最適な材料特性を調節するために、有利にＭｇ０．０００１〜０．０５％、Ｃａ０．０００１〜０．０３％及びＰ０．０１０〜０．０３０％を有する合金が製錬させる。
【００２８】
前記元素Ｙは、更に、Ｓｃ及び／又はＬａ及び／又はセリウムの元素の少なくとも１つにより完全に又は部分的に置き換えられていてもよく、部分的な置き換えの場合に、０．０２〜０．１質量％の間の範囲が考慮できる。
【００２９】
前記元素Ｈｆは、更に、Ｓｃ及び／又はＴｉ及び／又はＶ及び／又はＮｂ及び／又はＴａ及び／又はＬａ及び／又はセリウムの元素の少なくとも１つにより完全に又は部分的に置き換えられていてもよく、部分的な置き換えの場合に、０．０１〜０．１質量％の間の範囲が考慮できる。
【００３０】
有利に、（質量％で示して）Ｎ最大０．０２％並びにＳ最大０．００５％を有する合金を製錬することができる。
【００３１】
ヒートエレメント ととしての使用のための有利なＦｅ−Ｃｒ−Ａｌ合金は、次の組成（質量％で示す）を特徴とする：
Ａｌ    ４．８−６．２％                ５．０−５．８％
Ｃｒ    １８−２３％                      １９−２２％
Ｓｉ    ０．０５−０．５％            ０．０５−０．５％
Ｍｎ    ０．００５−０．５％        ０．００５−０．５％
Ｙ      ０．０３−０．１％            ０．０３−０．１％
Ｚｒ    ０．０２−０．０８％          ０．０２−０．０８％
Ｈｆ    ０．０２−０．１０％          ０．０２−０．１０％
Ｃ      ０．００３−０．０２０％    ０．００３−０．０２０％
Ｍｇ    ０．０００１−０．０３％  ０．０００１−０．０２％
Ｃａ    ０．０００１−０．０２％  ０．０００１−０．０２％
Ｐ      ０．０１０−０．０２５％    ０．０１０−０．０２２
Ｓ      最大０．０１％              最大０．０１％
Ｎ      最大０．０３％              最大０．０３％
Ｃｕ    最大０．５％                最大０．５％
Ｎｉ    最大０．５％                最大０．５％
Ｍｏ    最大０．１％                最大０．１％
Ｗ      最大０．１％                最大０．１％
Ｆｅ    残り                        残り
ガラスセラミック調理面で使用するためのシート状ヒートコンダクタとしての前記合金の使用が有利である。更に、加熱可能な金属排気ガス触媒におけるキャリアシートとしての使用のための用途が有利である。
【００３２】
更に有利に使用可能な合金、特にその応用分野は、相応する引用形式請求項に記載されている。
【００３３】
本発明の詳細及び利点を次の実施例に詳細に説明する。
【００３４】
表１において、大規模工業的に溶融された鉄−クロム−アルミニウム合金Ｔ１〜Ｔ３、Ｌ１〜Ｌ３及び本発明による合金Ｅ１が示されている。この組成を有するシートは、前記合金の製錬後に、インゴットキャスティング又はストランドキャスティング並びに必要に応じて行われる中間加熱を用いる熱間成形又は冷間成形によって製造された。
【００３５】
図１〜５は、それぞれ先行技術による合金Ｔ３、Ｌ１〜Ｌ３及び本発明による使用可能なバッチＥ１のシートに関する寿命試験における熱抵抗の推移を示す。
【００３６】
前記した寿命試験のために、大規模工業的製造から５０μｍのバンド厚さを有する試料を取り出し、約６ｍｍの幅に切断し、シートについての寿命試験を行った。
【００３７】
図１は、クロム２０〜２２％、アルミニウム５〜６％、炭素０．０１％〜０．１％、Ｍｎ最大０．５％、Ｓｉ最大０．３％、添加物のＹ０．０１〜０．１５％、Ｚｒ０．０１〜０．１％及びＴｉ０．０１〜０．１％の組成を有する、例えばヒートコンダクタとして使用される鉄−クロム−アルミニウム合金のアルクロムＹ（Aluchrom Y）の一つに関するシートについて上記のヒートコンダクタ試験中で熱抵抗の推移を示す。前記抵抗は前記測定の初めのその初期値に関する。これは、熱抵抗の低下を示す。更なる推移の終端付近での前記試料の燃焼の直前で、前記熱抵抗は著しく上昇する（図１において約１００％の比燃焼時間から）。Ａwとして、以後、試験の開始時（又は接触抵抗の形成後の開始直後）の初期値１．０から急激な上昇の開始までの熱抵抗比率の最大偏差を表す。
【００３８】
この材料は、一般に、表１中の実施例Ｔ１〜Ｔ３と同様の約１００％の比燃焼期間を示す。
【００３９】
この寿命試験の結果は表１から推知することができる。表１にそれぞれ記載した比燃焼期間は、少なくとも３つの試料の平均値によって形成される。更に、それぞれのバッチに対して所定のＡwが記入されている。Ｔ１〜Ｔ３は、先行技術による、クロム約２０％、アルミニウム約５．２％、炭素約０．０３％及び添加物のＹ、Ｚｒ及びＴｉそれぞれ約０．０５％の組成を有する鉄−クロム−アルミニウム合金のアルクロムＹの３つのバッチである。これらは、９６％（Ｔ１）〜１２４％（Ｔ３）の比燃焼期間及び−２〜−３％のＡwについての優れた値を達成した。
【００４０】
更に、表１中に、先行技術による、Ｃｒ１９〜２２％、アルミニウム５．５〜６．５％、Ｍｎ最大０．５％、Ｓｉ最大０．５％、炭素最大０．０５％、添加物のＹ最大０．１０％、Ｚｒ最大０．０７％及びＨｆ最大０．１％を有する材料アルクロムＹＨｆのバッチＬ１及びＬ２が記入されている。前記材料は、例えば触媒担体用のシートとしても、ヒートコンダクタとしても使用される。バッチＬ１及びＬ２に上記のシートのためのヒートコンダクタ試験が行われる場合に、明らかに高い寿命（Ｌ１は１８８％及びＬ２は１５２％）を認識することができる。Ｌ１は、Ｌ２よりも高い寿命を示し、これはアルミニウム含有量を５．６〜５．９％に高めたことにより説明することができる。しかしながら、前記合金はＬ１（図２）について−５％、及びＬ２（図３）について−８％のＡwを示す。特に、−８％のＡwは大きすぎ、経験的に前記部材の明らかな温度上昇を引き起こし、これは前記材料の比較的大きな寿命を相殺し、つまり全体として利点をもたらさない。
【００４１】
Ｌ３は、先行技術による、７％の高めたアルミニウム含有量を有する材料アルクロムＹＨｆのバリエーションである。この比燃焼期間は１５３％で、Ａｌ５．６％を有するＬ２の値と同程度の大きさで、Ａｌ５．９％を有するＬ１の値より小さい。アルミニウム含有量を７％に高めることは、ヒートコンダクタシートの寿命を更に高めないと考えられる。
【００４２】
Ｅ１は、本発明の場合に厚さ０．０２０〜０．３００ｍｍの適用範囲でのシートのために使用可能である合金を示す。前記合金は、１８９％で所望の高い比燃焼期間及び−３％のＡwで、同時に先行技術のＴ１〜Ｔ３によるバッチと同様に熱抵抗の極めて良好な挙動を示す。Ｅ１は、Ｌ１及びＬ２と同様に、Ｃｒ１９〜２２％、アルミニウム５．５〜６．５％、Ｍｎ最大０．５％、Ｓｉ最大０．５％、炭素最大０．０５％、添加物のＹ最大０．１０％、Ｚｒ最大０．０７％及びＨｆ最大０．１％を有する鉄−クロム−アルミニウム合金である。ただし、これはＬ１及びＬ２と異なり、０．００７％だけの極めて低い炭素含有量を有する。Ｌ１は、炭素含有量０．０２６％で、−５％のＡwを示し、Ｌ２は、炭素含有量０．０２９％で、−８％のＡwを示す。元素Ｆｅ、Ｃｒ、Ｍｎ、Ｓｉ、Ｓ、Ｎ、Ｙ、Ｚｒ、Ｈｆ、Ｔｉ、Ｎｂ、Ｃｕ、Ｐ、Ｍｇ、Ｃａ及びＶにおいて、Ｌ１及びＬ２はＥ１と同等であった。
【００４３】
従って、Ａwは炭素含有量に著しく依存すると考えられる。前記半製品が製造プロセスの経過において炭素含有量がいくらか上昇させることが容易に可能であるため、前記炭素含有量は仕上がったシートについて後で分析した。この結果（表１参照）は、Ｌ１、Ｌ３及びＥ１について、分析許容差の範囲内であり、Ｌ２の場合には０．０３７％の明らかに高い炭素含有量が分析された。このことは−８％の特に大きなＡw値を説明しており、また炭素による汚染を抑制する重要性を強調している。Ａwの良好な値を達成するために、０．０２％より低い炭素含有量を維持しなければならない。
【００４４】
シートとして使用される合金のためのこの要求される境界値は、従って詳細には次のようなことが理由付けられる：
耐酸化性を向上させるＹの効果を維持するためにＹの０．０２％の最低含有量が必要である。この上限は、コストの理由から０．１％である。
【００４５】
良好な寿命及び低いＡwを維持するためにＺｒの０．０２％の最低含有量が必要である。この上限は、コストの理由からＺｒ０．１％である。
【００４６】
耐酸化性を向上させるＨｆの効果を維持するためにＨｆの０．０２％の最低含有量が必要である。この上限は、コストの理由からＨｆ０．１％である。
【００４７】
Ａwの低い値を維持するために、前記炭素含有量は０．０２０％より低いのが好ましい。この含有量は、加工性を保証するために０．００３％より大きいのが好ましい。
【００４８】
加工性を損なう窒化物の形成を抑制するために、前記窒素含有量は最大０．０３％であるのが好ましい。
【００４９】
リンの含有量は０．０３０％より小さいのが好ましい、それというのも前記の界面活性元素は耐酸化性を損なうためである。低すぎるＰ含有量はコストを高める。前記Ｐ含有量は、従って０．０１０％以上である。
【００５０】
硫黄の含有量はできる限り低く維持するのが好ましい、それというのも前記の界面活性元素は耐酸化性を損なうためである。従ってＳ最大０．０１％が定められる。
【００５１】
１６〜２４質量％のクロム含有量は、J. Kloewer著, Materials and Corrosion 51 (2000), 第３７３頁〜第３８５頁から読み取れるように、寿命に決定的な影響を及ぼさない。もちろん、所定のクロム含有量は必要である、それというのもクロムは特に安定でかつ保護するα−Ａｌ2Ｏ3層の形成を促進するためである。従って、この下限は１６％である。＞２４％のクロム含有量は前記合金の加工性を損なう。
【００５２】
十分な寿命を有する合金を得るために、４．５％のアルミニウム含有量が少なくとも必要である。＞６．５％のＡｌ含有量はシート状ヒートコンダクタに置いて寿命をもはや高めない。
【００５３】
J. Klower, Materials and Corrosion 51 (2000), 第３７３頁〜第３８５頁によると、ケイ素の添加はカバー層の付着の改善により前記寿命を高める。従って、ケイ素少なくとも０．０５質量％の含有量が必要である。高すぎるＳｉ含有量は、前記合金の加工性を損なう。従って、この上限は０．７％である。
【００５４】
加工性の改善のために、Ｍｎ０．００１％の最低含有量が必要である。マンガンは０．５％に制限される、それというのもこの元素は耐酸化性を低下させるためである。
【００５５】
銅は最大０．５％に制限される、それというのもこの元素は耐酸化性を低下させるためである。同様のことがニッケルにも該当する。
【００５６】
モリブデンは最大０．１％に制限される、それというのもこの元素は耐酸化性を低下させるためである。同様のことがタングステンにも該当する。
【００５７】
マグネシウム及びカルシウムの含有量は、０．０００１〜０．０５質量％、又は０．０００１〜０．０３％の拡張範囲内で調節される。
【００５８】
図１〜５のテキストは、次のように表される：
【図面の簡単な説明】
【００５９】
【図１】バッチＴ３についてのシートに関する寿命における熱抵抗の推移を表す。
【図２】バッチＬ１についてのシートに関する寿命における熱抵抗の推移を表す。
【図３】バッチＬ２についてのシートに関する寿命における熱抵抗の推移を表す。
【図４】バッチＬ３についてのシートに関する寿命における熱抵抗の推移を表す。
【図５】バッチＥ１についてのシートに関する寿命における熱抵抗の推移を表す。
【００６０】
表１は、試験した合金についての組成、比燃焼期間及びＡwを表す。全ての記載は質量％である。
【表１】
0005409390.tif 000004
【図１】
0005409390.tif 000005
【図２】
0005409390.tif 000006
【図３】
0005409390.tif 000007
【図４】
0005409390.tif 000008
【図５】
0005409390.tif 000009